(57)【要約】【課題】Ａｇを主成分とする電極の蒸発を抑制しながらセラミックの焼結性を向上させて焼成するための高熱伝導性を有するセラミック多層基板の製造方法およびそれを用いたセラミック多層基板並びにパワーアンプモジュールを提供することを目的とする。【解決手段】セラミック組成物の主成分として酸化アルミニウムまたは酸化マグネシウムのいずれかを用い、副成分として酸化銅と酸化ニオブを含むセラミック組成物と銀を主成分とする電極（例えば配線電極１０３）により構成するセラミック多層基板の製造方法において、第一段目の焼成を大気中にて行い、その後第二段目の焼成を酸素含有率が１０ｖｏｌ．％以下の雰囲気中にて行う焼成工程からなる。【選択図】図１
2006093525.tif 000002
【特許請求の範囲】
【請求項１】
セラミック組成物の主成分として酸化アルミニウムまたは酸化マグネシウムのいずれかを用い、副成分として酸化銅と酸化ニオブを含むセラミック組成物と、銀を主成分とする電極により構成するセラミック多層基板の製造方法において、第一段目の焼成を大気中にて行い、その後第二段目の焼成を酸素含有率が１０ｖｏｌ．％以下の雰囲気中にて行う工程からなる焼成工程を有するセラミック多層基板の製造方法。
【請求項２】
セラミック組成物を１００重量部としたとき、酸化アルミニウムまたは酸化マグネシウムのいずれかの含有量を９０〜９６重量部とし、副成分である酸化銅の含有量を１．０重量部以上、酸化ニオブの含有量を１．５重量部以上とした請求項１に記載のセラミック多層基板の製造方法。
【請求項３】
セラミック組成物に添加物として酸化銀を０．５〜３．０重量部および酸化チタンを０．５〜２．０重量部用いる請求項１に記載のセラミック多層基板の製造方法。
【請求項４】
第一段目の焼成後におけるセラミック組成物の相対密度を７５％以上９５％未満とする請求項１に記載のセラミック多層基板の製造方法。
【請求項５】
第二段目の焼成における最高保持温度の保持時間を１０時間以上とする請求項１に記載のセラミック多層基板の製造方法。
【請求項６】
セラミック組成物の主成分として酸化アルミニウムまたは酸化マグネシウムのいずれかを用い、副成分として酸化銅と酸化ニオブを含むセラミック組成物と、銀を主成分とする電極により構成するセラミック多層基板の製造方法において、第一段目の焼成を大気中にて行い、その後第二段目の焼成を酸素含有率が１０ｖｏｌ．％以下の雰囲気中にて行う工程によって作製したセラミック多層基板の相対密度を９５％以上としたセラミック多層基板。
【請求項７】
セラミック組成物の主成分として酸化アルミニウムまたは酸化マグネシウムのいずれかを用い、副成分として酸化銅と酸化ニオブを含むセラミック組成物と、銀を主成分とする電極により構成するセラミック多層基板の製造方法において、第一段目の焼成を大気中にて行い、その後第二段目の焼成を酸素含有率が１０ｖｏｌ．％以下の雰囲気中にて行う工程によって作製したセラミック多層基板の相対密度を９５％以上としたセラミック多層基板の上に少なくともパワーアンプを実装したパワーアンプモジュール。
【発明の詳細な説明】
【技術分野】
【０００１】
本発明は、銀を主成分とする電極を用いたセラミック多層基板の製造方法およびそれを用いたセラミック多層基板並びにパワーアンプモジュールに関する。
【背景技術】
【０００２】
従来、半導体ＩＣ等を実装する多層セラミック基板には大きく分けて高温焼成タイプのＨＴＣＣ（Ｈｉｇｈ  Ｔｅｍｐｅｒａｔｕｒｅ  Ｃｏ−ｆｉｒｅｄ  Ｃｅｒａｍｉｃｓ）系と低温焼成タイプのＬＴＣＣ（Ｌｏｗ  Ｔｅｍｐｅｒａｔｕｒｅ  Ｃｏ−ｆｉｒｅｄ  Ｃｅｒａｍｉｃｓ）系多層セラミック基板に分類できる。ＨＴＣＣ系多層セラミック基板の基材はＡｌ2Ｏ3やＡｌＮ，ＢｅＯ，ＳｉＣ−ＢｅＯなどの耐熱性を有する無機粉体を用いたものである。これらのセラミック材料は前記無機粉体を主成分として混合して成形した後、１５００℃以上の高温で焼成することによって製造される。このためＨＴＣＣ系多層セラミック基板の内部に形成される配線用の導体材料としては融点の高いＭｏやＷが用いられている。しかしながら、このＭｏやＷは導体としては導電率が低いという欠点があり、導電率の高いＡｇやＣｕは融点が低く、前記ＨＴＣＣ系多層セラミック基板の焼成温度における焼成では溶融してしまい内層用の配線導体として用いることができない。
【０００３】
一方、多層セラミック基板の導体の低抵抗化の要望は高周波域におけるモジュール部品の需要とともに大きくなり、これらの要望を満足するためにアルミナ、フォルステライト等のセラミック原料をＡｇやＣｕの溶融しない温度で焼結可能としたものがＬＴＣＣ系多層セラミック基板である。このＬＴＣＣ系多層セラミック基板は低温焼成多層セラミック基板とも呼び、前記セラミック原料に低融点のガラス原料を混合することによって低温での焼成を可能としたものであり、例えばホウケイ酸鉛ガラス＋アルミナ系、ホウケイ酸ガラス＋コージエライト系およびその他各種の組成系などがある。
【０００４】
これらの組成を有する絶縁体材料はＡｇやＣｕの導電率の高い金属との同時焼成を可能とするために１０００℃以下の温度で焼成できるように調整している。その結果、高導電率のＡｇやＣｕを内部導体として用いることができ、高周波域で用いる高密度実装を実現できる多層セラミック基板としてはこのＬＴＣＣ系多層セラミック基板（低温焼成多層セラミック基板）が現在主流になってきている。
【０００５】
しかしながら、これらのガラスを用いたＬＴＣＣ材料では熱伝導率の比較的低いガラスを多量に含むためにアルミナ等のセラミック本来の高熱伝導性という特徴は阻害される。このセラミック多層基板の熱伝導率が低下するとパワーアンプのような大きな発熱を伴う半導体素子を高密度に実装してパワーアンプモジュールなどを作製する場合、温度上昇が著しくなり、実用上使用できなくなる。特にこの傾向は小型化が強く要求される携帯型の電子機器等において顕著となる。
【０００６】
これに対して、低融点のガラス添加量を極力抑え、酸化銅や酸化バナジウムなどの焼結助剤を混合することによって、セラミック本来の高熱伝導率という特徴を生かしながら低温焼成を可能としたＬＴＣＣが開発されている（例えば、特許文献１参照）。
【特許文献１】特開２０００−１０９３６３号公報
【発明の開示】
【発明が解決しようとする課題】
【０００７】
しかしながら、前記従来の構成では、ＬＴＣＣ系の多層セラミック基板である被焼成体にＡｇと共晶反応を示すような銅酸化物などの酸化物が含まれる場合にはＡｇの蒸発を十分に抑制することができないという課題を有していた。
【０００８】
本発明は前記従来の課題を解決するもので、Ａｇを主成分とする電極の蒸発を抑制しながら高熱伝導性を有するセラミック材料の焼結性を向上させるセラミック多層基板の製造方法およびそれを用いたセラミック多層基板並びにパワーアンプモジュールを提供することを目的とするものである。
【課題を解決するための手段】
【０００９】
前記従来の課題を解決するために、本発明は、少なくとも酸化銅を含むセラミック組成物と、銀を主成分とする電極により構成するセラミック多層基板の製造方法において、第一段目の焼成を大気中にて行い、その後第二段目の焼成を酸素含有率が１０ｖｏｌ．％以下の雰囲気中にて行う焼成工程を有する構成とするものである。
【発明の効果】
【００１０】
本発明のセラミック多層基板の製造方法およびセラミック多層基板並びにパワーアンプモジュールは、酸化銅と銀との反応を抑制することにより銀の蒸発を抑制しながらセラミック材料の焼結性を向上させるセラミック多層基板の製造方法およびそれを用いたセラミック多層基板並びにパワーアンプモジュールを提供することができる。
【発明を実施するための最良の形態】
【００１１】
（実施の形態１）
以下、本発明の実施の形態１におけるセラミック多層基板の製造方法およびそれを用いたセラミック多層基板並びにパワーアンプモジュールについて、図面を参照しながら説明する。
【００１２】
図１（ａ）〜図１（ｃ）は本発明の実施の形態１におけるセラミック多層基板の製造方法を説明するための断面図であり、図２は前記製造方法にて作製されたセラミック多層基板を用いたパワーアンプモジュールの断面図である。また、図３はセラミック多層基板の表層の銀電極の消失状態を示す顕微鏡写真を図示したものである。
【００１３】
なお、本実施の形態１ではコンデンサやコイルをセラミック多層基板の内層に内蔵したセラミック多層基板を例にとって説明する。
【００１４】
まず始めに、セラミック組成物を作製するために主成分として２〜５μｍの平均粒子径を有する酸化アルミニウムを９５重量部、副成分として０．２〜１０μｍの粒子径を有する酸化銅を２．５重量部、酸化ニオブを２．５重量部配合する。
【００１５】
さらに、このセラミック組成物１００重量部に対して、水を５０〜３００重量部配合し、１〜５ｍｍφの高純度アルミナを分散メディアとして使用してボールミル混合を１２〜７２ｈｒ行った後、セラミック組成物からなるスラリーをボールミルより取り出し乾燥した。
【００１６】
次に、乾燥後のセラミック組成物１００重量部に対して、ＰＶＢなどの樹脂バインダ５〜１５重量部、酢酸ブチル、アルコールなどの分散媒４０〜１００重量部、ＤＢＰ，ＤＯＰなどの可塑剤２〜１０重量部、さらに必要に応じて消泡剤、分散剤を少量配合し、１０ｍｍφの高純度アルミナを使用したボールミル分散を１２〜７２ｈｒ行ってセラミックスラリーを作製した。
【００１７】
次に、得られたセラミックスラリーをダイコーティング装置などのシート成型機によって離型処理されたＰＥＴフィルムなどのキャリアフィルム上に所定の厚みに塗布し、その後、乾燥炉で乾燥して図１（ａ）のセラミックグリーンシート１０１を作製する。
【００１８】
次に、前記セラミックグリーンシート１０１に必要に応じてパンチング加工あるいはレーザ加工により所定の位置に穴開け加工を行った後、スクリーン印刷などによって銀を主成分とする導電性ペーストを用いて穴開け加工されたビアホール内に充填塗布し、ビア電極１０２を形成する。
【００１９】
その後、セラミックグリーンシート１０１に銀を主成分とする導電性ペーストを用いてスクリーン印刷法などにより、設計された回路パターンの配線電極１０３を形成する。
【００２０】
次に、それぞれに印刷形成された配線電極１０３を有するセラミックグリーンシート１０１を図１（ａ）に示すように所定の設計になるように位置合わせを行いながら積層、加圧し、図１（ｂ）に示すような積層体１０４を形成する。この積層体１０４の大きさは通常５０〜２００ｍｍ□であり、積層体１０４はマトリックス状に所定のセラミック多層基板２０１を多数個作製することができる。
【００２１】
また、この積層体１０４の内層部に所定の面積を有する配線電極１０３をセラミックグリーンシート１０１を介して対向するように配置することによりコンデンサ１０５を内蔵することができる。さらに、この配線電極１０３を積層することによりより大容量のコンデンサ１０５を内蔵することも可能である。
【００２２】
また、配線電極１０３をセラミックグリーンシート１０１に形成したビア電極１０２を介してスパイラル構造のコイル１０７を内蔵させることも可能である。これらのコンデンサ１０５およびコイル１０７を内蔵させることによって高密度実装可能なセラミック多層基板２０１を実現することができる。
【００２３】
次に、前記積層体１０４に銀を主成分とする導電性ペーストを用いて表層電極１０６を形成する。その後積層体１０４を積層体１０４の垂直方向に所定の圧力で加圧し、積層体１０４を積層圧着する。
【００２４】
なお、この積層および加圧の際の温度は常温〜１００℃であり、圧力は２０〜１０００ｋｇｆ／ｃｍ2で行うことが好ましい。
【００２５】
また、ここまでのセラミック多層基板の製造方法はセラミック組成物の材料組成以外の内容は通常のセラミック多層基板の製造方法と大きく異なることはない。
【００２６】
その後、積層圧着された積層体１０４を切断して個片化し、この個片化された積層体１０４を４００〜６００℃の温度で脱バインダ処理を行った。
【００２７】
次に、焼成工程として８６０℃−２時間の大気中雰囲気で第一段目の焼成を行う。大気中での焼成では銀を主成分とする電極の消失が加速されてしまうため、第一段目の焼成では銀を主成分とする電極の消失を抑制できる条件にて行うことが望ましく、その温度範囲は８００〜８８０℃が好ましい。その後、温度を下げることなく、焼成雰囲気を１０ｖｏｌ．％以下の低酸素濃度雰囲気に切り替えて第二段目の焼成を９００℃にて行う。このときの焼成雰囲気はＮ2，ＣＯ2，Ｏ2，Ｈ2，ＣＯガスなどを用いて調整することが好ましい。また、焼成時の酸素濃度はジルコニアセンサーなどを用いてモニタリングすることができる。
【００２８】
このような低酸素濃度雰囲気で第二段目の焼成を行うことにより、酸化銅を同時に含むセラミック組成物においても銀との共晶反応を加速させる化合物の生成は抑制され、銀を主成分とする電極の消失を抑制することができる。また、大気中雰囲気で第一段目の焼成を行って酸化銅を含むセラミックの焼結に必要な複合酸化物を生成させておくことにより、第二段目の焼成で焼成雰囲気が低酸素濃度に変化しても焼結の進行を妨げないことが分かった。これに対して、前記第一段目の焼成を低酸素濃度雰囲気中で行うと、焼結促進効果のある複合酸化物の生成が抑制されて焼結の進行が妨げられることが分かった。
【００２９】
なお、第二段目の焼成温度はセラミック組成物の焼成温度と銀を含む電極材料の融点の観点から選択する必要があり、銀合金材料の導電率などを考慮すると１０００℃以下の焼成温度が好ましい。
【００３０】
このような第一段目の焼成を大気中にて行い、その後第二段目の焼成を酸素含有率が１０ｖｏｌ．％以下の雰囲気中にて行う工程からなる焼成方法により、従来の焼成方法と比較して銀を主成分とする電極の消失を抑制しながらも高熱伝導性を有するセラミック組成物の焼結性を向上させることができる。
【００３１】
なお、前記セラミック多層基板の焼成方法では第一段目の大気中雰囲気焼成をした後、常温に下げることなく焼成雰囲気を変更して第二段目の焼成を行ったが、第一段目の焼成後、一度常温に下げてから第二段目の焼成を行ってもよい。
【００３２】
また、低酸素濃度雰囲気にするのは少なくとも第二段目の焼成の最高保持温度に到達してからでも同様の効果が得られる。
【００３３】
また、セラミック組成物を１００重量部としたとき、前記セラミック組成物中の酸化アルミニウムの含有量が９０〜９６重量部の範囲であれば、銀を主成分とする電極の消失を抑制しながらセラミック組成物の焼結性を向上させることができ、より高熱伝導性を有する低温焼成タイプのセラミック多層基板を作製することができた。
【００３４】
また、酸化アルミニウムのかわりに、酸化マグネシウムを用いて検討したが同様の効果を確認することができた。
【００３５】
また、副成分として酸化銅の添加量を１．０重量部以上とし、酸化ニオブの添加量を１．５重量部以上添加することにより主成分である酸化アルミニウムまたは酸化マグネシウムの焼結性を向上させながら、熱伝導性の高いセラミック組成物を焼結させることができた。
【００３６】
また、前記セラミック組成物に添加物として酸化銀および酸化チタンを加えることにより、さらにセラミック組成物の焼結性を高めることができる。このような副成分および添加物を選択することにより、銀を主成分とする電極の消失を抑制しながらセラミック組成物の焼結性を向上させることができ、より高熱伝導性を有するＬＴＣＣ系のセラミック多層基板を製造することができる。
【００３７】
また、第一段目の焼成後のセラミック組成物の相対密度を７５％以上９５％未満とすることにより、銀を主成分とする電極の消失を抑制しながらセラミック組成物の焼結性を向上させることができた。これはセラミック組成物の焼結に必要な液相成分をあらかじめ大気中で生成させておくためには相対密度が７５％以上９５％未満としておくことにより、第二段目の焼成時の低酸素濃度における焼結性をさらに促進させることができたからである。
【００３８】
また、前記第二段目の焼成は１０ｖｏｌ．％以下の酸素を含有する低酸素濃度雰囲気中にて行うことが望ましい。このような雰囲気中にて第二段目の焼成を行うことにより、銀を主成分とする電極の消失を抑制することができる。この第二段目の焼成を１１ｖｏｌ．％以上の酸素を含有する雰囲気中にて焼成すると銀電極の消失が見られた。
【００３９】
また、前記第二段目の焼成の最高保持温度における保持時間が１０時間以上とすることにより焼結性の低いセラミック組成物であっても銀電極の消失を抑制しながら焼成することができた。このことによって、焼結に長時間を有するより高熱伝導性を有するセラミック組成物であっても銀を主成分とする電極の消失を抑制することができる。
【００４０】
このような焼成条件にて焼成されたセラミック多層基板２０１を図３（ｃ）に示す。このセラミック多層基板２０１の相対密度は９５％以上であった。このようなセラミック多層基板２０１の製造方法を実現することにより、電極材料に導電性に優れた銀を主成分として利用することができ、かつ高熱伝導性を有するセラミック多層基板２０１と実現することができることから、発熱性の高い半導体デバイスを実装する小型のパワーアンプモジュール等に最適なセラミック多層基板２０１を提供することができる。
【００４１】
次に、図２に示すように前記の方法によって作製したセラミック多層基板２０１の表層にパワーアンプ２０２などの半導体部品を実装することにより、小型のパワーアンプモジュールを実現することができる。
【００４２】
このようなセラミック基板２０１を実現することにより、従来のパワーアンプモジュールと比較してサーマルビアの数を減らす、あるいはサーマルビアを用いないことで回路設計の自由度が増すと同時に配線空間の制約が緩和されるため、各種モジュールのさらなる小型化を実現でき、ひいては通信機器の小型化・多機能化が可能になる。
【００４３】
（実施例１）
以下、本発明のセラミック多層基板の製造方法における実施例１について説明する。
【００４４】
セラミック組成物の原料として、０．３±０．１μｍの平均粒径を有する酸化アルミニウム（Ａｌ2Ｏ3）；９５重量部、酸化ニオブ（Ｎｂ2Ｏ5）；２．５重量部、酸化銅（ＣｕＯ）；２．５重量部となるように配合した。
【００４５】
このセラミック組成物１００重量部に対して、水２００重量部を配合し、２ｍｍφのジルコニアを使用したボールミル混合を２４ｈｒ行った。
【００４６】
次に、乾燥後のセラミック組成物１００重量部に対して、樹脂バインダとしてポリビニルブチラール樹脂を８重量部、分散媒として酢酸ブチルを８０重量部、可塑剤としてジブチルフタレートを８重量部配合し、１０ｍｍφのジルコニアを使用したボールミル分散を４８ｈｒ行った。
【００４７】
次に、得られたセラミックスラリーをダイコーティング装置を用いてＰＥＴフィルムなどのキャリアフィルム上に塗布した。このセラミックスラリーを乾燥するための乾燥炉の温度は８０〜１００℃とし、キャリアフィルムの走行速度は１０ｍ／ｍｉｎ．とした。このような乾燥条件で乾燥して得られたセラミックグリーンシート１０１のシート厚みは２０μｍであった。
【００４８】
そして、このセラミックグリーンシート１０１を７０×７０ｍｍに切断した後、銀ペーストを用いて配線電極１０３およびビア電極１０２を印刷塗布形成した。
【００４９】
その後、このセラミックグリーンシート１０１を積層圧着することによって積層体１０４を作製した。この積層圧着された積層体１０４をカッターなどの切断機を用いて個片化処理した。
【００５０】
これらの個片化された積層体１０４を昇温速度５０℃／ｈｒ、保持温度５００℃、保持時間４ｈｒにて脱バインダ処理を行った。
【００５１】
その後、以下に示した焼成条件にて焼成した評価サンプルをそれぞれ３０個作製した。
【００５２】
それぞれ全ての試料について、昇温速度は３００℃／ｈｒ、降温速度は９００℃／ｈｒの一定条件とした。
【００５３】
（比較例１）
・第一段目の焼成……保持温度：９２５℃、保持時間：２ｈｒ、焼成雰囲気：大気中（酸素濃度２１％）
・第二段目の焼成……なし
（比較例２）
・第一段目の焼成……保持温度：９２５℃、保持時間：２ｈｒ、焼成雰囲気：窒素中（酸素濃度１％）
・第二段目の焼成……なし
（比較例３）
・第一段目の焼成……保持温度：８８０℃、保持時間：１ｈｒ、焼成雰囲気：大気中（酸素濃度２１％）
・第二段目の焼成……保持温度：９２５℃、保持時間：２ｈｒ、焼成雰囲気：窒素中（酸素濃度１１％）
（実施例１）
・第一段目の焼成……保持温度：８８０℃、保持時間：１ｈｒ、焼成雰囲気：大気中（酸素濃度２１％）
・第二段目の焼成……保持温度：９２５℃、保持時間：２ｈｒ、焼成雰囲気：窒素中（酸素濃度１０％）
以上の焼成条件にて焼成されたそれぞれの評価サンプルはセラミック多層基板２０１の中に形成されたコンデンサ素子１０５の静電容量をＬＣＲメーターにより静電容量値を測定した（１ＭＨｚ）。
【００５４】
このコンデンサ素子１０５に形成されている銀電極が焼成により消失するとコンデンサ素子１０５の電極面積が小さくなって静電容量値の低下が見られることから、内層部における銀電極とセラミック組成物との焼結反応を評価することができる。
【００５５】
この銀電極の消失状態の指標としては前記静電容量の平均値を用いた。測定した比誘電率と、焼結による電極消失がないと仮定した場合の銀電極の対向電極面積より求められる計算上の静電容量値を１００とし、その測定値が９０％以上のときを○、９０％未満のときを×として評価した。
【００５６】
また、静電容量ばらつきに関しては静電容量変動係数（％）（＝１００×標準偏差／平均値）で評価した。
【００５７】
また、相対密度の評価は７０×７０ｍｍに切断したセラミックグリーンシート１０１の内部に銀電極を形成せずに５０枚積層し、その後前記と同様の条件にて焼成したサンプルを用いてアルキメデス法により焼結体の相対密度を測定した。また、２段階の焼成を行った場合にはサンプルを２個用意し、一方のサンプルを第一段目の焼成した後３００℃／ｈｒの降温速度で降温して、その相対密度を求めた。他方のサンプルは第二段目の焼成後に求めた。焼結性の指標としては第二段目の相対密度（一段目しか行わなかった場合は第一段目の相対密度）を用いた。そして、実用上の観点から、その相対密度が９５％以上となるときを○、９５％未満となるときを×とした。これらの評価結果を（表１）に示す。
【００５８】
【表１】
2006093525.tif 000003
【００５９】
（表１）の結果より、大気中焼成のみを行った比較例１において相対密度は９７％と満足する値であったもののコンデンサの静電容量値は測定不能であった。このサンプルの表層電極１０６を光学顕微鏡で観察したところ、図３（ａ）に示すように銀電極がほとんど消失していた。
【００６０】
また、窒素中雰囲気焼成のみを行った比較例２においてはコンデンサ１０５の静電容量は９７と満足する値であり、表層電極１０６を光学顕微鏡で観察しても、図３（ｂ）に示すように電極部の消失は殆ど見られなかった。しかしながら、相対密度は７５％と焼結性が極めて悪いことが判明した。また、１ＭＨｚにおける誘電損失（ｔａｎδ（％））も１０％を超える値となっていた。また、第二段目の焼成時の酸素濃度を１１ｖｏｌ．％とした比較例３においてはコンデンサ１０５の静電容量は９０未満となり、銀電極の一部消失が認められた。
【００６１】
これに対して、第一段目の焼成を大気中焼成し、第二段目を低酸素濃度（１０ｖｏｌ．％）の雰囲気で焼成した実施例１では相対密度９８％、コンデンサ１０５の静電容量は９８となり、焼結性および銀電極の消失の抑制を両立することができた。また、この銀電極の消失は図３（ｃ）に示したように見られなかった。
【００６２】
また、副成分として酸化銅と酸化ニオブの同時添加はそれぞれの単独の添加量よりも、より少量でセラミック組成物の焼成温度を低下させることができた。その時の酸化銅の含有量は１．０重量部以上とし、酸化ニオブの添加量は１．５重量部以上の添加量において効果的であった。また、それぞれの添加量がそれ以下の場合には銀を主成分とする電極材料とセラミック組成物との同時焼結性が不十分であった。
【００６３】
（実施例２）
主成分の原料である０．２±０．０５μｍの平均粒径を有する酸化アルミニウム：８０〜９６重量部、副成分と添加物の種類とその重量比はそれぞれ酸化銅（ＣｕＯ）：１．０〜７．０重量部、酸化ニオブ（Ｎｂ2Ｏ5）：１．５〜７．５重量部、酸化銀（Ａｇ2Ｏ）：０．５〜３．０重量部、酸化チタン（ＴｉＯ2）：０．５〜２．０重量部としたセラミック組成物を作製した。このセラミック組成物１００重量部に対して、水２００重量部を配合し、２ｍｍφの高純度アルミナを使用したボールミル混合を２４ｈｒ行った。次に、乾燥後のセラミック組成物１００重量部に対して、バインダ樹脂としてポリビニルブチラールを８重量部、分散媒として酢酸ブチルを８０重量部、可塑剤としてジブチルフタレートを８重量部配合し、１０ｍｍφの高純度アルミナを使用したボールミル分散を４８ｈｒ行った。焼成条件は以下のとおりである。
【００６４】
・第一段目の焼成……保持温度：９１０℃、保持時間：２ｈｒ、焼成雰囲気：大気中（酸素濃度２１％）
・第二段目の焼成……保持温度：９２５℃、保持時間：３ｈｒ、焼成雰囲気：窒素中（酸素濃度０．１％）
その後は実施例１と同様の評価を行った。
【００６５】
さらに、実施例１に示した銀電極を内部に形成せずに５０枚積層したセラミック多層基板２０１の常温における熱伝導率（単位：Ｗ／ｍ・Ｋ）をレーザーフラッシュ法により測定した。これらの評価結果を（表２）に示した。
【００６６】
【表２】
2006093525.tif 000004
【００６７】
（表２）の結果より、第一段目を大気中焼成、第二段目を酸素含有率が１０ｖｏｌ．％以下の窒素中焼成で行った結果、相対密度は９５％以上、コンデンサの静電容量値は９５以上となり、セラミック多層基板２０１の焼結性と銀電極の消失の抑制を両立することができた。
【００６８】
そして、酸化アルミニウムの含有率の増加とともに熱伝導率が上昇した。特に、酸化アルミニウムの含有量が９０重量部以上となるとき、熱伝導率が１５Ｗ／ｍ・Ｋ以上となり、良好な熱伝導性を示した。
【００６９】
また、酸化アルミニウムの含有量が９７重量部以上となると焼成が阻害され焼成温度のさらなる上昇を余儀なくされ銀を主成分とする電極と同時焼成することができなくなった。これらの結果より、酸化アルミニウムの含有量は９０〜９６重量部が好ましい。
【００７０】
また、添加物として酸化銀の添加量を０．５〜３．０重量部、酸化チタンの添加量を０．５〜２．０重量部添加した場合、酸化銅と酸化ニオブを副成分として添加したセラミック組成物と比較して更に５０℃程度の低温焼結化を実現できることが分かった。
【００７１】
（実施例３）
セラミック組成物の配合原料として、０．４±０．１μｍの平均粒径を有する酸化アルミニウム（Ａｌ2Ｏ3）９２重量部、酸化銅（ＣｕＯ）３重量部、酸化ニオブ（Ｎｂ2Ｏ5）３重量部、酸化銀（Ａｇ2Ｏ）１重量部、酸化チタン（ＴｉＯ2）１重量部を配合した。このセラミック組成物１００重量部に対して、水を２００重量部を配合し、２ｍｍφの高純度アルミナを使用したボールミル混合を２４ｈｒ行った。
【００７２】
次に、乾燥後のセラミック組成物１００重量部に対して、バインダ樹脂としてポリビニルブチラール樹脂を８重量部、分散媒として酢酸ブチルを８０重量部、可塑剤としてジブチルフタレートを８重量部配合し、１０ｍｍφの高純度アルミナを使用したボールミル分散を４８ｈｒ行った。これ以後の積層体１０４の作製方法は実施例２と同様の方法によりセラミック多層基板２０１を作製した。
【００７３】
次に、第一段目の焼成と第二段目の焼成条件を検討することにより（表３）に示すような各種の相対密度を有するセラミック多層基板２０１の評価サンプルを作製した。以上のように、それぞれの相対密度の異なるセラミック多層基板２０１の評価結果を（表３）に示す。
【００７４】
【表３】
2006093525.tif 000005
【００７５】
（表３）の結果より、比較例６では第一段目の焼成後の相対密度が７４％として第二段目の焼成を行っても相対密度は９５％未満となり、焼結性が不十分となり、静電容量のばらつきも大きいことが分かる。
【００７６】
また、比較例７では第一段目の焼成後の相対密度が９６％として第二段目の焼成を行うと相対密度は９７％となるがコンデンサ１０５の静電容量は設計値の５０％しかなく、銀電極の消失が顕著に見られた。
【００７７】
これに対して、実施例４，５，６では焼結性と銀電極の消失の抑制を両立していることが分かる。なお、比較例８に示したように第一段目の焼成を窒素雰囲気中で行うと、銀電極の消失は抑制できたもののセラミック組成物の焼結が不十分であった。これは低酸素濃度で焼成することにより、焼結促進効果のある複合酸化物の生成が抑制されたからである。
【００７８】
これらの結果より、第一段目の焼成後のセラミック組成物の相対密度を７５％以上９５％未満とすることが好ましい。
【００７９】
次に、第一段目の焼成を保持温度：９００℃、保持時間：１ｈｒ、焼成雰囲気：大気中で行い、第二段目の焼成を保持温度：９００℃、保持時間：６ｈｒとし、第二段目の焼成における酸素濃度を変えたときの条件および評価結果を（表４）に示す。
【００８０】
【表４】
2006093525.tif 000006
【００８１】
（表４）の結果より、実施例７，８，９のように第二段目の焼成における酸素濃度が低くなり、特に０．１ｖｏｌ．％以下となると電極の消失が特に抑制され、コンデンサ１０５の静電容量も高くなった。
【００８２】
次に、第二段目の焼成における最高温度での保持時間を変えたときの条件および結果を示す。第二段目の保持時間以外の焼成条件を下記に示す。ここで、第一段目の焼成は保持温度：９００℃、保持時間：１ｈｒ、焼成雰囲気：大気中（酸素濃度２１％）とし、第二段目の焼成を保持温度：９００℃、保持時間：６〜３０ｈｒ、焼成雰囲気：窒素中（酸素濃度０．２％）とした。この第二段目の焼成における保持時間を変えたときの結果を（表５）に示した。
【００８３】
【表５】
2006093525.tif 000007
【００８４】
（表５）の結果より、実施例１０，１１，１２のように第二段目の焼成温度の保持時間を長くすると焼結が進み、熱伝導率をより高くすることができた。さらに、銀電極の消失も保持時間の短い試料と同程度に抑制され、コンデンサ１０５の静電容量も高くなった。
【００８５】
また、添加物である酸化銀と酸化チタンの添加量について検討した結果、酸化銀の添加量は０．５〜３．０重量部の添加量と酸化チタンの添加量は０．５〜２．０％の添加量において酸化銅と酸化ニオブの副成分の添加に対して焼成温度を更に５０℃程度低温焼成化することができた。
【００８６】
（実施例４）
実施例４ではセラミック多層基板２０１を用いたパワーアンプモジュールについて説明する。
【００８７】
まず、実施例３におけるセラミック組成物を用いて所定の特性値を有するコンデンサ１０５とコイル１０７を複数個内蔵したセラミック多層基板２０１を作製した。次に、このセラミック多層基板２０１の上面にパワーアンプ２０２を実装してパワーアンプモジュール２０３を作製した。それ以外の受動部品などの実装についての説明は省略する。このパワーアンプモジュール２０３の大きさは８ｍｍ×６ｍｍ×１．５ｍｍである。
【００８８】
また、比較のために酸化アルミニウム５０重量部、ホウ珪酸ガラス５０重量部を用いてＬＴＣＣセラミック多層基板を作製しその上部にパワーアンプ２０２を実装して従来のパワーアンプモジュールを作製した。それぞれのパワーアンプ２０２に５Ｗの電力を印加し、パワーアンプ２０２の表面の温度上昇を非接触式温度計により調べた。
【００８９】
その結果、比較例である従来のパワーアンプモジュールではパワーアンプ２０２の表面部の温度は時間とともに上昇して１５０℃を超えてしまい、パワーアンプ２０２の誤作動が懸念された。このような発熱を抑制するためにはサーマルビアを設け、このサーマルビアより放熱を促進するという手段もあるが、モジュール形状が１３ｍｍ×９ｍｍ×１．８ｍｍと大型になってしまった。
【００９０】
一方、実施例４におけるパワーアンプモジュール２０３はサーマルビアなどを配置することなく５０℃以下の発熱温度に抑制することができた。
【産業上の利用可能性】
【００９１】
本発明にかかるセラミック多層基板の製造方法およびセラミック多層基板並びにパワーアンプモジュールは、従来のセラミック多層基板の製造方法と比較して銀を主成分とする電極の消失を抑制しながらもセラミックの焼結性を向上させることができるという効果を有し、銀を主成分とする電極を用いた高熱伝導性を有するセラミック多層基板およびパワーアンプモジュール等として有用である。
【図面の簡単な説明】
【００９２】
【図１】本発明の実施の形態１におけるセラミック多層基板の製造方法を説明するための断面図
【図２】同パワーアンプモジュールの断面図
【図３】同銀電極の消失状態を示す顕微鏡写真を図示した平面図
【符号の説明】
【００９３】
１０１  セラミックグリーンシート
１０２  ビア電極
１０３  配線電極
１０４  積層体
１０５  コンデンサ
１０６  表層電極
１０７  コイル
２０１  セラミック多層基板
２０２  パワーアンプ
２０３  パワーアンプモジュール
【図１】
2006093525.tif 000008
【図２】
2006093525.tif 000009
【図３】
2006093525.tif 000010